【手続補正書】
【提出日】平成22年8月2日(2010.8.2)
【手続補正１】
【補正対象書類名】特許請求の範囲
【補正対象項目名】全文
【補正方法】変更
【補正の内容】
【特許請求の範囲】
【請求項１】
現像剤層厚規制部材を用いて、現像剤担持体の表面に現像剤の薄層を形成しながら、該現像剤担持体と静電潜像担持体とが対向する現像領域に該現像剤を搬送し、該現像剤により該静電潜像担持体に形成された静電潜像を現像する工程を有する現像方法において、
（ア）該現像剤担持体は、基体と該基体の表面に形成された樹脂被覆層とを有し、
該樹脂被覆層は、
結着樹脂と、
硫黄原子を有する、鉄粉に対して正帯電性の第四級アンモニウム塩化合物とを含有し、
該樹脂被覆層表面のＸ線光電子分光分析により測定される
硫黄原子の存在比率をＳ(1)（原子％）、
硫黄原子を有する第四級アンモニウム塩化合物帰属の窒素原子の存在比率をＮ+(1)（原子％）、
該樹脂被覆層内部における硫黄原子の存在比率をＳ(2)（原子％）、
炭素原子の存在比率をＣ(2)（原子％）、および、
硫黄原子を有する第四級アンモニウム塩化合物帰属の窒素原子の存在比率をＮ+(2)（原子％）、としたとき、下記式（１）〜（４）
１．４５  ≦  Ｎ+(1)／Ｓ(1)  ≦  １．８０             （１）
１．２０  ≦  Ｎ+(1)／Ｎ+(2)  ≦  １．５０            （２）
１．１０  ≦  Ｎ+(2)／Ｓ(2)  ≦  １．３０             （３）
０．００９  ≦  Ｓ(2)／Ｃ(2)  ≦  ０．０２０          （４）
を満たし、
（イ）該現像剤は、結着樹脂及び磁性酸化鉄を含有するトナー粒子を有し、該現像剤の下記式（５）から得られる圧縮率が３０以下であり、
圧縮率  ＝  ｛１−（見掛け密度／タップ密度）｝  ×  １００      （５）
且つ、粉体流動性測定装置において測定された、プロペラ型ブレードの最外縁部の周速を１００ｍｍ／ｓｅｃで回転させながら容器内のトナー粉体層中に垂直に進入させ、該粉体層の底面から１００ｍｍの位置から測定を開始し、底面から１０ｍｍの位置まで侵入させた時に得られる回転トルクと垂直荷重との総和（Ｅｔ１００）と、１０ｍｍ／ｓｅｃで回転させた時の回転トルクと垂直荷重との総和（Ｅｔ１０）とが、下記式（６）および下記式（７）を満たすことを特徴とする現像方法：
０  ≦  Ｅｔ１０（ｍＪ）  ≦  １７００                （６）
Ｅｔ１０／Ｅｔ１００  ≦  １．６０                    （７）。
【請求項２】
前記第四級アンモニウム塩化合物が、スルフォン酸基及び水酸基を含有している第四級アンモニウム塩化合物である請求項１に記載の現像方法。
【請求項３】
前記樹脂被覆層が、−ＮＨ２基、＝ＮＨ基、及び−ＮＨ−結合の群から選ばれた１種又は２種以上を有する結着樹脂を含有する請求項１又は２に記載の現像方法。
【請求項４】
前記トナー粒子が、表面のＸ線光電子分光分析による炭素原子の存在比率Ａ（原子％）、鉄原子の存在比率Ｂ（原子％）が下記式（８）を満たす請求項１〜３のいずれか一項に記載の現像方法：
Ｂ／Ａ  ＜  ０．００１０                              （８）。
【請求項５】
前記トナー粒子が、前記トナー粒子の投影面積相当径Ｃ、前記磁性酸化鉄とトナー粒子表面との距離の最小値Ｄが下記式（９）で示される関係を満足するトナー粒子を５０個数％以上含む請求項１乃至４のいずれか一項に記載の現像方法：
Ｄ／Ｃ  ≦  ０．０２                                  （９）。
【請求項６】
前記トナー粒子が、フロー式粒子像測定装置で計測される円相当径３μｍ以上４００μｍ以下の粒子における平均円形度として０．９７０以上を有する請求項１乃至５のいずれか一項に記載の現像方法。
【請求項７】
現像剤、および該現像剤が収容されている現像容器、該現像容器に収容されている該現像剤を担持し、現像領域に搬送するための現像剤担持体、及び該現像剤担持体上に担持される現像剤の層厚を規制するための現像剤層厚規制手段を有する現像装置であって、
（ア）該現像剤担持体は、基体と該基体の表面に形成された樹脂被覆層とを有し、
該樹脂被覆層は、
結着樹脂と、
硫黄原子を有する、鉄粉に対して正帯電性の第四級アンモニウム塩化合物とを含有し、該樹脂被覆層表面のＸ線光電子分光分析により測定される
硫黄原子の存在比率をＳ(1)（原子％）、
硫黄原子を有する第四級アンモニウム塩化合物帰属の窒素原子の存在比率をＮ+(1)（原子％）、
該樹脂被覆層内部における硫黄原子の存在比率をＳ(2)（原子％）、
炭素原子の存在比率をＣ(2)（原子％）、および、
硫黄原子を有する第四級アンモニウム塩化合物帰属の窒素原子の存在比率をＮ+(2)（原子％）、としたとき、下記式（１）〜（４）
１．４５  ≦  Ｎ+(1)／Ｓ(1)  ≦  １．８０            （１）
１．２０  ≦  Ｎ+(1)／Ｎ+(2)  ≦  １．５０            （２）
１．１０  ≦  Ｎ+(2)／Ｓ(2)  ≦  １．３０            （３）
０．００９  ≦  Ｓ(2)／Ｃ(2)  ≦  ０．０２０          （４）
を満たし、
（イ）該現像剤は、結着樹脂及び磁性酸化鉄を含有するトナー粒子を有し、該現像剤の下記式（５）から得られる圧縮率が３０以下であり、
圧縮率  ＝  ｛１−（見掛け密度／タップ密度）｝  ×  １００      （５）
且つ、粉体流動性測定装置において測定された、プロペラ型ブレードの最外縁部の周速を１００ｍｍ／ｓｅｃで回転させながら容器内のトナー粉体層中に垂直に進入させ、該粉体層の底面から１００ｍｍの位置から測定を開始し、底面から１０ｍｍの位置まで侵入させた時に得られる回転トルクと垂直荷重との総和（Ｅｔ１００）と、１０ｍｍ／ｓｅｃで回転させた時の回転トルクと垂直荷重との総和（Ｅｔ１０）とが、下記式（６）及び下記式（７）を満たすことを特徴とする現像装置：
０  ≦  Ｅｔ１０（ｍＪ）  ≦  １７００                    （６）
Ｅｔ１０／Ｅｔ１００  ≦  １．６０                    （７）。
【請求項８】
前記第四級アンモニウム塩化合物が、スルフォン酸基及び水酸基を含有している第四級アンモニウム塩化合物である請求項７に記載の現像装置。
【請求項９】
前記樹脂被覆層が、−ＮＨ２基、＝ＮＨ基、及び−ＮＨ−結合の群から選ばれた１種又は２種以上を有する結着樹脂を含有する請求項７又は８に記載の現像装置。
【請求項１０】
前記トナー粒子が、表面のＸ線光電子分光分析による炭素原子の存在比率Ａ（原子％）、鉄原子の存在比率Ｂ（原子％）が下記式（８）を満たす請求項７乃至９のいずれか一項に記載の現像装置：
Ｂ／Ａ  ＜  ０．００１０                              （８）。
【請求項１１】
前記トナー粒子が、前記トナー粒子の投影面積相当径Ｃ、前記磁性酸化鉄とトナー粒子表面との距離の最小値Ｄとしたとき、下記式（９）の関係を満足するトナー粒子を５０個数％以上含む請求項７乃至１０のいずれか一項に記載の現像装置：
Ｄ／Ｃ  ≦  ０．０２                                  （９）。
【請求項１２】
前記トナー粒子が、フロー式粒子像測定装置で計測される円相当径３μｍ以上４００μｍ以下の粒子における平均円形度として０．９７０以上を有する請求項７乃至１１のいずれか一項に記載の現像装置。